(57)【特許請求の範囲】
【請求項１】
（Ａ）ポリプロピレン、（Ｂ）ポリフェニレンスルフィド、（Ｃ）エポキシ基含有エチレン共重合体、及び（Ｄ）金属水酸化物を含み、
（Ａ）ポリプロピレンが連続相であり、（Ａ）ポリプロピレンと（Ｂ）ポリフェニレンスルフィドの質量比が６０：４０〜９０：１０であり、（Ａ）ポリプロピレンと（Ｂ）ポリフェニレンスルフィドの質量和１００質量部に対し、（Ｃ）エポキシ基含有エチレン共重合体が２〜３０質量部、（Ｄ）金属水酸化物が５〜１００質量部であることを特徴とするポリプロピレン樹脂組成物。
【請求項２】
（Ｄ）金属水酸化物が水酸化マグネシウムであることを特徴とする請求項１に記載のポリプロピレン樹脂組成物。
【請求項３】
（Ｄ）金属水酸化物の平均一次粒子径が５μｍ未満であることを特徴とする請求項１又は２に記載のポリプロピレン樹脂組成物。
【請求項４】
（Ｄ）金属水酸化物の表面が表面処理剤で被覆処理されていることを特徴とする請求項１〜３の何れか一項に記載のポリプロピレン樹脂組成物。
【請求項５】
表面処理剤がステアリン酸、ラウリン酸、ドデシルリン酸、ドデカン二酸、リン酸２，２−メチレンビス（４，６−ジ−ｔｅｒｔ−ブチルフェニル）ナトリウムのいずれかを含むことを特徴とする請求項４に記載のポリプロピレン樹脂組成物。
【請求項６】
（Ａ）ポリプロピレン、（Ｂ）ポリフェニレンスルフィド、（Ｃ）エポキシ基含有エチレン共重合体、及び（Ｄ）金属水酸化物を溶融混練することを含む、請求項１〜５の何れか一項に記載のポリプロピレン樹脂組成物の製造方法。
【発明の詳細な説明】
【技術分野】
【０００１】
本発明は、ポリプロピレン樹脂組成物に関する。特に、本発明は、ハロゲン化合物やアンチモン化合物の環境汚染物質を含有しない、難燃性及び成形性に優れるポリプロピレン樹脂組成物に関する。
【背景技術】
【０００２】
一般にポリプロピレンは強靭性、成形性、耐久性などの機械的性質に優れ、耐熱性、耐薬品性などの点でも優れた特性を有しており、しかも安価であるため、電気・電子部品、自動車用部品、精密機械部品等の一般産業用分野に広く使用されている。しかしながら、ポリプロピレンは比較的燃焼しやすいという欠点を有しており、難燃性が要求されるテレビ、などの電子、電機部品及び自動車のエンジンルーム内部品などの用途には適用が制限されるという問題があった。従って、ポリプロピレンに対して優れた難燃性を付与する技術が要求されていた。
ポリプロピレンに対して難燃性を付与する方法としては、ハロゲン化合物やアンチモン化合物などを添加する方法が知られている。しかしながら、ハロゲン化合物やアンチモン化合物は、燃焼廃棄時、埋め立て廃棄時に環境汚染を引き起こすという問題がある。
このような背景において、近年、ポリプロピレンに、水酸化マグネシウムや水酸化カルシウムのような金属水酸化物を用いて難燃性を付与する方法が開発されている。例えば、特許文献１には、不飽和カルボン酸変性ポリプロピレン、エチレン−プロピレン共重合体、ポリプロピレン、不飽和カルボン酸で変性されたスチレン系エラストマー、及び水酸化マグネシウムを含む難燃性樹脂組成物が記載されている。また、特許文献２には、ポリプロピレン系樹脂、エチレン系共重合体、変性スチレン系熱可塑性エラストマー、水酸化マグネシウム及び粘土鉱物を含む難燃性樹脂組成物が記載されている。
しかしながら、このような方法によりポリプロピレンに難燃性を付与するためには、大量の難燃剤を使用しなければならなかったため、ポリプロピレンの機械的性質が損なわれるという問題があった。
【０００３】
一方、ポリフェニレンスルフィドは、耐熱性、難燃性などを有することが知られている。また、ポリフェニレンスルフィドの物性を改良することを目的として、ポリプロピレンなどのポリオレフィンを配合することも知られている。例えば、特許文献３には、ポリフェニレンスルフィド及びポリプロピレンを含むポリフェニレンスルフィド樹脂組成物が記載されている。また、特許文献４には、ポリフェニレンスルフィド、ポリプロピレン、エチレン及びメタクリル酸グリシジル又はアクリル酸グリシジルの共重合した共重合ポリオレフィンを含むポリフェニレンスルフィド樹脂組成物が記載されている。
【０００４】
しかしながら、環境に安全な難燃剤を用いて、ポリプロピレンの機械的性質を保持しながらに、ポリプロピレン樹脂組成物に難燃性を付与する技術は知られていなかった。
【０００５】
【特許文献１】特開２００７−１８６６２２号公報
【特許文献２】特開２００７−２７７５３０号公報
【特許文献３】特開２００１−３０２９１７号公報
【特許文献４】特開２００５−２４８１７０号公報
【発明の開示】
【発明が解決しようとする課題】
【０００６】
本発明は、環境に安全であり、優れた難燃性を有し、かつポリプロピレンの機械的性質を保持するポリプロピレン樹脂組成物を提供することを課題とする。
【課題を解決するための手段】
【０００７】
本発明者らは、ポリプロピレン樹脂組成物の組成と難燃性の関係について研究を重ねた。その結果、特定の組成のポリプロピレン樹脂組成物は、優れた難燃性を有し、かつポリプロピレンの機械的性質を保持することを知見し、本発明を完成させるに至った。
すなわち、本発明は以下のとおりである。
【０００８】
〔１〕（Ａ）ポリプロピレン、（Ｂ）ポリフェニレンスルフィド、（Ｃ）エポキシ基含有エチレン共重合体、及び（Ｄ）金属水酸化物を含み、（Ａ）ポリプロピレンが連続相であることを特徴とするポリプロピレン樹脂組成物（以下、「本発明のポリプロピレン樹脂組成物」という）。
〔２〕（Ｄ）金属水酸化物が水酸化マグネシウムであることを特徴とする〔１〕に記載のポリプロピレン樹脂組成物。
〔３〕（Ｄ）金属水酸化物の平均一次粒子径が５μｍ未満であることを特徴とする〔１〕又は〔２〕に記載のポリプロピレン樹脂組成物。
〔４〕（Ｄ）金属水酸化物の表面が表面処理剤で被覆処理されていることを特徴とする〔１〕〜〔３〕の何れかに記載のポリプロピレン樹脂組成物。
〔５〕表面処理剤がステアリン酸、ラウリン酸、ドデシルリン酸、ドデカン二酸、リン酸２，２−メチレンビス（４，６−ジ−ｔｅｒｔ−ブチルフェニル）ナトリウムのいずれかを含むことを特徴とする〔４〕に記載のポリプロピレン樹脂組成物。
〔６〕（Ａ）ポリプロピレンと（Ｂ）ポリフェニレンスルフィドの質量比が６０：４０〜９０：１０であり、（Ａ）ポリプロピレンと（Ｂ）ポリフェニレンスルフィドの質量和１００質量部に対し、（Ｃ）エポキシ基含有エチレン共重合体が２〜３０質量部、（Ｄ）金属水酸化物が５〜１００質量部であることを特徴とする〔１〕〜〔５〕のいずれかに記載のポリプロピレン樹脂組成物。
〔７〕（Ａ）ポリプロピレン、（Ｂ）ポリフェニレンスルフィド、（Ｃ）エポキシ基含有エチレン共重合体、及び（Ｄ）金属水酸化物を溶融混練することを含む、（Ａ）ポリプロピレンが連続相であるポリプロピレン樹脂組成物の製造方法。
【発明の効果】
【０００９】
本発明のポリプロピレン樹脂組成物は、環境に安全であり、優れた難燃性を有し、かつポリプロピレンの機械的性質を保持する。
【発明を実施するための最良の形態】
【００１０】
本発明のポリプロピレン樹脂組成物は、（Ａ）ポリプロピレンを含む。ポリプロピレンは、プロピレンの単独重合体であっても、プロピレンとその他のα−オレフィンとの共重合体であってもよい。プロピレンとその他のα−オレフィンとの共重合体において、その他のα−オレフィンの含有量は、１０モル％以下である。プロピレンとその他のα−オレフィンとの共重合体は、ランダム共重合体であってもブロック共重合体であってもよい。
【００１１】
その他のα−オレフィンとしては、例えば、エチレン、１−ブテン、１−ペンテン、１−ヘキセン、１−ヘプテン、１−オクテン、１−デセン、１−ドデセン、１−ヘキサドデセン、４−メチル−１−ペンテン、２−メチル−１−ブテン、３−メチル−１−ブテン、３−メチル−１−ブテン、３，３−ジメチル−１−ブテン、ジエチル−１−ブテン、トリメチル−１−ブテン、３−メチル−１−ペンテン、エチル−１−ペンテン、プロピル−１−ペンテン、ジメチル−１−ペンテン、メチルエチル−１−ペンテン、ジエチル−１−ヘキセン、トリメチル−１−ペンテン、３−メチル−１−ヘキセン、ジメチル−１−ヘキセン、３，５，５−トリメチル−１−ヘキセン、メチルエチル−１−ヘプテン、トリメチル−１−ヘプテン、ジメチルオクテン、エチル−１−オクテン、メチル−１−ノネン、ビニルシクロペンテン、ビニルシクロヘキサン、ビニルノルボルナンなどが挙げられる。
ポリプロピレンの数平均分子量は、好ましくは５０００〜１５００００、さらに好ましくは１００００〜１０００００である。ポリプロピレンの重量平均分子量は、好ましくは５００００〜８０００００、さらに好ましくは１０００００〜６０００００である。
ポリプロピレンは、常法により合成することもできるし、市販されているものを用いることもできる。
【００１２】
本発明のポリプロピレン樹脂組成物は、（Ｂ）ポリフェニレンスルフィドを含む。ポリフェニレンスルフィドは、化学式（１）で示される単位を有する重合体である。ポリフェニレンスルフィドは、良好な剛性を得る観点からは、化学式（１）で示される単位を、好ましくは７０モル％以上、さらに好ましくは８０モル％以上含む。
ポリフェニレンスルフィドとしては、ASTM D648に基づく、熱変形温度（１．８２MPa荷重）が９０〜１３０℃の範囲であることが好ましい。また、比重が１．２〜１．４の範囲であることが好ましい。
【００１３】
【化１】
0005131910.tif 000002
【００１４】
また、ポリフェニレンスルフィドは、下記の化学式で示される単位を３０モル％未満含んでいてもよい。
【００１５】
【化２】
0005131910.tif 000003
【００１６】
ポリフェニレンスルフィドは、常法により合成することもできるし、市販されているものを用いることもできる。
【００１７】
本発明のポリプロピレン樹脂組成物は、（Ｃ）エポキシ基含有エチレン共重合体を含む。エポキシ基含有エチレン共重合体とは、（ａ）エチレン単位を４０〜９４質量％、（ｂ）下記一般式（２）で表されるエチレン系不飽和カルボン酸グリシジルエステル単位又は下記一般式（３）で表されるエチレン系不飽和炭化水素基グリシジルエーテル単位を１〜２０質量％含む共重合体である。エポキシ基含有エチレン共重合体は、好ましくは（ａ）エチレン単位を５０〜９０質量％、（ｂ）前記エチレン系不飽和カルボン酸グリシジルエステル単位又は前記エチレン系不飽和炭化水素基グリシジルエーテル単位を２〜１５質量％含む。
エポキシ基含有エチレン共重合体は、（ｃ）エチレン系不飽和カルボン酸グリシジルエステル単位以外のエチレン系不飽和カルボン酸エステル単位を含有していても良く、その含有量は５〜４０質量％、好ましくは８〜３５質量％である。
【００１８】
【化３】
0005131910.tif 000004
【００１９】
一般式（２）において、Ｒは、一つのエチレン結合を有する炭素数２〜１３の炭化水素基である。Ｒの炭素数は、好ましくは２〜１０である。
一般式（２）で表されるエチレン系不飽和カルボン酸グリシジルエステル単位としては、例えばアクリル酸グリシジル、メタクリル酸グリシジル、イタコン酸ジグリシジル等のα，β−不飽和カルボン酸グリシジルが挙げられる。
【００２０】
【化４】
0005131910.tif 000005
【００２１】
一般式（３）において、Ｒは、一つのエチレン結合を有する炭素数２〜１３の炭化水素基である。また、Ｘは、−ＣＨ2 −Ｏ−または下記化学式（４）で表される基である。Ｒの炭素数は、好ましくは２〜１０である。
一般式（３）で表されるエチレン系不飽和炭化水素基グリシジルエーテル単位としては、例えば、アリルグリシジルエーテル、２−メチルアリルグリシジルエーテル、スチレン−ｐ−グリシジルエーテル等のα−不飽和炭化水素基グリシジルエーテルが例示される。
【００２２】
【化５】
0005131910.tif 000006
【００２３】
（ｃ）エチレン系不飽和カルボン酸グリシジルエステル単位以外のエチレン系不飽和カルボン酸エステル単位としては、例えば酢酸ビニル、プロピオン酸ビニル等のカルボン酸ビニルエステル、アクリル酸メチル、アクリル酸エチル、アクリル酸ブチル、メタクリル酸メチル、メタクリル酸エチル、メタクリル酸ブチル等のα，β−不飽和カルボン酸アルキルエステル等が挙げられる。これらの中では、特に酢酸ビニル、アクリル酸メチル、ア
クリル酸エチルが好ましい。
【００２４】
エポキシ基含有エチレン共重合体としては、例えば、エチレン単位及びメタクリル酸グリシジル単位からなる共重合体、エチレン単位、メタクリル酸グリシジル単位及びアクリル酸メチル単位からなる共重合体、エチレン単位、メタクリル酸グリシジル単位及びアクリル酸エチル単位からなる共重合体、エチレン単位、メタクリル酸グリシジル単位及び酢酸ビニル単位からなる共重合体等が挙げられる。
また、エポキシ基含有エチレン共重合体のMFR(ISO1133に準拠、190℃、2.16kg荷重)は、好ましくは２〜１５、さらに好ましくは３〜９である。
【００２５】
エポキシ基含有エチレン共重合体は、前記（ａ）エチレンと、（ｂ）エチレン系不飽和カルボン酸グリシジルエステル、又はエチレン系不飽和基グリシジルエーテル、若しくは、これらと（ｃ）エチレン系不飽和カルボン酸グリシジルエステル単位以外のエチレン系不飽和カルボン酸エステルをラジカル発生剤の存在下、５００〜４０００気圧、１００〜３００℃で適当な溶媒や連鎖移動剤の存在下、又は非存在下共重合させる方法により製造することができる。また、ポリエチレンと、（ｂ）エチレン系不飽和カルボン酸グリシジルエステル、又はエチレン系不飽和基グリシジルエーテル、若しくは（ｃ）エチレン系不飽和カルボン酸グリシジルエステル単位以外のエチレン系不飽和カルボン酸エステルをラジカル発生剤の存在下、押出機の中で溶融グラフト共重合させる方法によっても製造することができる。また、エポキシ基含有エチレン共重合体は、市販品を用いることもできる。
本発明のポリプロピレン樹脂組成物において、エポキシ基含有エチレン共重合体は、ポリプロピレンの連続相に分散しているポリフェニレンスルフィドのドメインを微細化し、後述する金属水酸化物のポリプロピレン樹脂組成物への分散性を向上させる。
【００２６】
本発明のポリプロピレン樹脂組成物は、（Ｄ）金属水酸化物を含む。金属水酸化物としては、例えば水酸化マグネシウム、水酸化アルミニウム、水酸化カルシウム、ハイドロタルサイト類、カルシウム・アルミネート水和物、又は複合水酸化マグネシウム、若しくはこれらの２種以上を含む金属水酸化物混合物が挙げられる。ハイドロタルサイト類とは、一般式（５）で表される層状複水酸化物をいう。また、複合水酸化マグネシウムとは、一般式（６）で表される水酸化マグネシウムとマグネシウム以外の２価金属元素の水酸化物との固溶体をいう。
【００２７】
【化６】
0005131910.tif 000007
【００２８】
一般式（５）において、Ｍ2+は２価金属イオン、Ｍ3+は３価金属イオンを指す。Ａn-はｎ価の陰イオンを指す。ｘは０より大きく０．３３以下の値である。ｍは０以上の値である。
Ｍ2+としては、Ｍｇ2+、Ｆｅ2+、Ｚｎ2+、Ｃａ2+、Ｌｉ2+、Ｎｉ2+、Ｃｕ2+等が挙げられ、中でも、Ｍｇ2+が好ましい。
Ｍ3+としては、Ａｌ3+、Ｆｅ3+、Ｍｎ3+等が挙げられ、中でも、Ａｌ3+が好ましい。
Ａn-としては、ＣＯ32-が好ましい。
【００２９】
【化７】
0005131910.tif 000008
【００３０】
一般式（６）において、ＭはＭｎ、Ｆｅ、Ｃｏ、Ｎｉ、Ｃｕ又はＺｎであり、ｘは０よ
り大きく０．１以下の値である。中でも、ＭはMn、Feが好ましい。
【００３１】
金属水酸化物の平均一次粒子径は、好ましくは５μｍ未満、さらに好ましくは２μｍ未満である。また、金属水酸化物は、難燃性及び金属水酸化物の分解温度の観点から、水酸化マグネシウムが好ましい。
【００３２】
金属水酸化物は、その表面が表面処理剤により被覆処理されているもの、若しくはされていないもののいずれも用いることができる。中でも、表面が表面処理剤により被覆処理されているものを用いることが好ましい。
【００３３】
表面被覆処理剤の例としては、リン酸エステル（例えば、オルトリン酸と高級アルコールのエステル類等）、ステアリン酸、ラウリン酸、オレイン酸等の高級脂肪酸、及びそのアルカリ金属塩、アニオン系界面活性剤（例えば、高級アルコールの硫酸エステル等）、シラン系カップリング剤（例えば、ビニルトリエトキシシラン、γ−メタクリロキシプロピルトリメトキシシラン、γ−アミノプロピルトリメトキシシラン、γ−グリシドキシプロピルトリメトキシシラン、γ−メルカプトプロピルトリメトキシシラン等）、チタネート系カップリング剤（例えば、イソプロピルトリイソステアロイルチタネート等）、アルミニウム系カップリング剤（アセトアルコキシアルミニウムジイソプロピレート等）、多価アルコールと脂肪酸のエステル類（グリセリンモノステアレート等）等が挙げられる。中でも、ステアリン酸、ラウリン酸、ドデシルリン酸、ドデカン二酸、リン酸２，２−メチレンビス（４，６−ジ−ｔｅｒｔ−ブチルフェニル）ナトリウムが好ましく用いられる。
【００３４】
本発明のポリプロピレン樹脂組成物は、前記の（Ａ）ポリプロピレン、（Ｂ）ポリフェニレンスルフィド、（Ｃ）エポキシ基含有エチレン共重合体、及び（Ｄ）金属水酸化物を含み、（Ａ）ポリプロピレンが連続相である。（Ａ）ポリプロピレン及び（Ｂ）ポリフェニレンスルフィドの質量比は、好ましくは５２：４８〜９０：１０、さらに好ましくは６０：４０〜８５：１５である。
また、（Ｃ）エポキシ基含有エチレン共重合体は、（Ａ）ポリプロピレン及び（Ｂ）ポリフェニレンスルフィドの質量和１００質量部に対し、好ましくは２〜３０質量部、さらに好ましくは１０〜２０質量部である。
また、（Ｄ）金属酸化物は、（Ａ）ポリプロピレン及び（Ｂ）ポリフェニレンスルフィドの質量和１００質量部に対し、好ましくは５〜１００質量部、さらに好ましくは２０〜１００質量部、さらに好ましくは２０〜６０質量部、さらに好ましくは３０〜５０質量部である。
【００３５】
本発明のポリプロピレン樹脂組成物は、更に用途、目的に応じて他の配合剤、例えばタルク、マイカ、ワラスナイトのような無機充填剤、カップリング剤あるいはガラス繊維、カーボン繊維等のような補強剤、制電剤、安定剤、顔料、離型剤、エラストマー等の耐衝撃改良剤等を含有していてもよい。本発明のポリプロピレン樹脂組成物は通常の熱可塑性樹脂成形品に用いられている加工方法、例えば射出成形や押出成形等により、容易に成形品に加工される。
【００３６】
本発明のポリプロピレン樹脂組成物は、上記成分を一軸押し出し機、あるいは二軸押し出し機などを用いて溶融混練して得ることができる。なかでも強混練が可能な二軸押し出し機が好ましく使用される。溶融混練においては、（Ａ）、（Ｂ）、（Ｃ）及び（Ｄ）の各成分を押し出し機に一括投入して溶融混練する方法、あるいは（Ａ）、（Ｂ）、（Ｃ）の各成分をまず溶融混練したのち、（Ｄ）を添加して溶融混練する方法など、各種の溶融混練方法を選択できる。
【実施例】
【００３７】
以下実施例により、本発明を説明するが、これは単なる例示であり、本発明はこれに限定されるものではない。
以下、下記原料を使用して、ポリプロピレン樹脂を製造した。
（Ａ）ポリプロピレン
Ａ−１：日本ポリケム（株）製  NOVATEC-PURE GRADE  Mw: 410000, Mn: 59000
（Ｂ）ポリフェニレンスルフィド
Ｂ−１：東レ（株）製  トレリナ  A800  (熱変形温度（ASTM D648に基づく。１．８２kg荷重）１０５℃、比重１．３４)
（Ｃ）エポキシ基含有エチレン共重合体
Ｃ−１：住友化学（株）製  ボンドファースト7L  （MFR(ISO1133に準拠、190℃、2.16kg荷重) = 7g/10min）
組成：エチレン／メタクリル酸グリシジル／アクリル酸メチル＝70／3／27（質量比）
（Ｄ）金属水酸化物
Ｄ−１：協和化学（株）製 水酸化マグネシウム  キスマ5A  (平均一次粒子径0.8μm、真比重2.36, 比表面積5m2／g)
Ｄ−２：キスマ5A 12gと水100ccを使用してスラリーを作製、該スラリーを撹拌しながら、水酸化マグネシウムに対して9wt%のステアリン酸を滴下して50℃で8時間撹拌を行い、その後、濾過して水で洗浄し、80℃で一晩真空乾燥してステアリン酸被覆処理水酸化マグネシウムＤ−２を得た（平均一次粒子径は、D-1とほぼ同一）。
Ｄ−３：キスマ5A 12gと水100ccを使用してスラリーを作製、該スラリーを撹拌しながら、水酸化マグネシウムに対して9wt%のドデカン二酸を滴下して50℃で8時間撹拌を行い、その後、濾過して水で洗浄し、80℃で一晩真空乾燥してドデカン二酸被覆処理水酸化マグネシウムＤ−３を得た（平均一次粒子径は、D-1とほぼ同一）。
Ｄ−４：協和化学（株）製 層状複水酸化物  ＤＨＴ−６  （Mg/Al, 層間物質：CO3-）
【００３８】
＜ポリプロピレン樹脂組成物の構造の観察＞
［比較例１］
Ａ−１、Ｂ−１、及びＤ−１を６０：４０：５の質量比で配合し、（株）井本製作所製コニカルタイプ二軸スクリュー押し出し機、IMC-117C型を使用して、温度２８０℃、スクリュー回転数１００rpmで８分間溶融混練を行い、ポリプロピレン樹脂組成物を得た。得られた組成物の透過型電子顕微鏡写真を図１に示す。なお、透過型電子顕微鏡観察にあたっては、試験片を酸化ルテニウムで染色後、ミクロトームで超薄切片を作製した。
図１に示されるように、（Ａ）ポリプロピレンの連続相中に、径が５〜８μｍ程度の（Ｂ）ポリフェニレンスルフィドの大きなドメインが分散し、さらに該ドメインに（Ｄ）金属水酸化物が分散していた。
【００３９】
［実施例１］
次に、Ａ−１、Ｂ−１、Ｃ−１、及びＤ−１を６０：４０：１０：５の質量比で配合し、上記と同様にして溶融混練を行って、本発明のポリプロピレン樹脂組成物を得た。得られた組成物の透過型電子顕微鏡写真を図２に示す。
図２に示されるように、（Ａ）ポリプロピレンの連続相中に、径が２〜３μｍ程度の（Ｂ）ポリフェニレンスルフィドのドメインが分散していた。さらに（Ｃ）エポキシ基含有エチレン共重合体は、（Ｂ）とかなり相溶しており、（Ｄ）金属水酸化物は、（Ａ）の連続相及び（Ｂ）のドメインの両方に分散していた。
これらの観察結果から、エポキシ基含有エチレン共重合体がポリフェニレンスルフィドと反応し、ポリフェニレンスルフィドのドメインを微細化し、これにより、金属水酸化物のポリプロピレンの連続相への分散性が向上したと考えられる。
【００４０】
＜ポリプロピレン樹脂組成物の難燃性試験＞
［難燃性試験の方法］
（燃焼に伴う発熱量測定）
幅５０ｍｍ、長さ５０ｍｍ、厚さ０．５ｍｍサイズのポリプロピレン樹脂組成物のプレスシートに関して、東洋精機製作所（株）製  コーンカロリメーター  ＣＯＮＥIII型を使用し、ISO 5660に準拠して、輻射熱３５ｋＷ／ｍ2で発熱量及び発火時間を測定した。
（簡易燃焼試験）
幅１０ｍｍ、長さ５０ｍｍ、厚さ０．５mmのポリプロピレン樹脂組成物の試験片に関して、ライターを使用し、ライターの炎の長さ３ｃｍとし、垂直に吊るした該試験片の下から炎を３秒間試験片に当てたのち、炎を試験片から外し、以下の基準で試験片の難燃性を評価した。
○：試験片から炎がすぐ消えた。△：数秒経過してから試験片から炎が消えた。×：試験片から炎が消えなかった。
【００４１】
［実施例２〜５、比較例５］
表１（実施例２〜５）又は表２（比較例５）に示す組成で、原料を80℃で24時間真空乾燥させた後、（株）井本製作所製コニカルタイプ二軸スクリュー押し出し機、IMC-117C型を使用して、温度２８０℃スクリュー回転数１００rpmで８分間溶融混練を行った。溶融混練後、得られた組物を室温で24時間真空乾燥したのち、プレス成形機を用いて、温度３００℃、圧１０ＭＰａで5分加圧して厚さ０．５mmとし、上記方法で難燃性試験を行った。
［比較例２〜４］
表２に示す組成で実施例２〜５、及び比較例５と同様にして難燃性試験を行った。なお、比較例２〜４は金属水酸化物を含まないために、プレス成形の温度は実施例１より低い２８０℃とし、上記と同じ圧力及び加圧時間で厚さ０．５mmとした。
結果を、表１及び表２に示す。
【００４２】
【表１】
0005131910.tif 000009
【００４３】
【表２】
0005131910.tif 000010
【００４４】
実施例２〜５の何れのポリプロピレン樹脂組成物も、比較例２〜５のポリプロピレン樹脂組成物に比して、発熱量は小さく、発火時間は長かった。特に、金属水酸化物として、ステアリン酸で被覆処理した水酸化マグネシウムを含む実施例３のポリプロピレン樹脂組成物は、発火時間が長く、優れた難燃性を有していた。実施例２及び３のポリプロピレン樹脂組成物は、ライターの炎を外すとすぐに試験片から炎が消え、実施例４及び５のポリプロピレン樹脂組成物は、ライターの炎を外すと数秒後に試験片から炎が消えた。一方、比較例２〜５のポリプロピレン樹脂組成物は、ライターの炎を外しても、試験片から炎が消えなかった。
実施例２のポリプロピレン樹脂組成物とエポキシ基含有エチレン共重合体を含有しない点で異なる比較例５のポリプロピレン樹脂組成物は、難燃性を示さなかった。これより、エポキシ基含有エチレン共重合体が、ポリプロピレン樹脂組成物への難燃性の付与に影響することが判った。
また、従来よりも少ない金属水酸化物の含有量で、ポリプロピレン樹脂組成物に十分な難燃性が付与されることが判った。
【図面の簡単な説明】
【００４５】
【図１】比較例１のポリプロピレン樹脂組成物の透過型電子顕微鏡写真である。
【図２】実施例１のポリプロピレン樹脂組成物の透過型電子顕微鏡写真である。
【符号の説明】
【００４６】
（Ａ）ポリプロピレン
（Ｂ）ポリフェニレンスルフィド
（Ｃ）エポキシ基含有エチレン共重合体
（Ｄ）金属水酸化物
【図１】
0005131910.tif 000011
【図２】
0005131910.tif 000012